(57)【要約】【課題】  優れた感度特性と、耐久性、画像特性を両立した電子写真感光体の提供。【解決手段】  支持体上に電荷発生物質及び電荷輸送物質を含有する感光層を有する電子写真感光体において、該電子写真感光体が波長４３０〜４５０ｎｍの単色光源によって露光され、且つ該電荷輸送物質のＰＭ３パラメータを使った半経験的分子軌道計算を用いた構造最適化計算による分極率Ｐの計算値Ｐａｌｐｈａが、次式を満たすことを特徴とする電子写真感光体：    Ｐａｌｐｈａ  ＞  ５００（ａ．ｕ．）。【選択図】  なし【特許請求の範囲】
【請求項１】
４３０〜４５０ｎｍの波長領域の単色光によって露光される、支持体上に電荷発生物質及び電荷輸送物質を含有する感光層を有する電子写真感光体において、該電荷輸送物質が、ＰＭ３パラメータを使った半経験的分子軌道計算を用いた構造最適化計算による分極率Ｐの計算値Ｐａｌｐｈａが、次式を満たすものであることを特徴とする電子写真感光体：
Ｐａｌｐｈａ  ＞  ５００（ａ．ｕ．）。
【請求項２】
感光層が電荷輸送層と，電荷発生層の少なくとも２層からなる請求項１記載の電子写真感光体。
【請求項３】
前記電荷輸送物質が、下記式（１）で示される繰り返し構造単位を有している請求項１または２に記載の電子写真感光体：
【化１】
2005221636.tif 000051
（式（１）中、Ａｒ１１は、置換または無置換の１価の芳香環基、または、置換または無置換の１価の複素環基を示す。Ａｒ１２は、下記式（２）、下記式（２）’および下記式（２）’’で示される構造からなる２価の基の群より選択される何れかを示す：
【化２】
2005221636.tif 000052
【化３】
2005221636.tif 000053
【化４】
2005221636.tif 000054
（式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、単結合、あるいは水素原子、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃは、０または１を示す；
式（２）’中、Ａｒ２１’およびＡｒ２２’は、それぞれ独立に、置換または無置換の２価の芳香環基、または、置換または無置換の２価の複素環基を示す。Ａ２１’は、水素原子、置換または無置換のアルキレン基、置換または無置換のアリーレン基、置換または無置換のアルキレンオキシ基、電子吸引基を有する１４族元素、あるいは、電子吸引基を有する１５族元素、あるいは、１６族元素を示す。ｃ’は、１を示す；
式（２）’’中、Ａ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい））。
【請求項４】
前記電荷発生物質が、下記式（３）で示されるアゾ顔料である請求項１〜３の何れかに記載の電子写真感光体：
【数１】
2005221636.tif 000055
（３）
（式（３）中、Ａｒは直接あるいは結合基を介して結合していてもよい、置換もしくは無置換の芳香族炭化水素環基または複素環基を表し、Ｃｐはフェノール性水酸基を有するカプラー残基を表す。ｎは１〜４の整数を表す、ｎは１〜３の整数を表す）。
【請求項５】
前記アゾ顔料が下記式（４）及び（５）の少なくとも一方で示されるものである請求項４記載の電子写真感光体：
【化５】
2005221636.tif 000056
（４）
【化６】
2005221636.tif 000057
（５）。
【請求項６】
請求項１〜５のいずれかに記載の電子写真感光体と、該電子写真感光体を帯電させる帯電手段、静電潜像の形成された電子写真感光体をトナーで現像する現像手段、及び転写行程後の感光体上に残余するトナーを回収するクリーニング手段からなる群より選ばれた少なくともひとつの手段と、を一体に支持し、電子写真装置本体に着脱自在であることを特徴とするプロセスカートリッジ。
【請求項７】
請求項１〜５のいずれかに記載の電子写真感光体、該電子写真感光体を帯電させる帯電手段、帯電した電子写真感光体に対し４３０〜４５０ｎｍの波長領域の単色光にて露光を行い静電潜像を形成する露光手段、静電潜像の形成された電子写真感光体をトナーで現像する現像手段、及び転写材上のトナー像を転写する転写手段を有することを特徴とする画像形成装置。
【請求項８】
前記露光光源が、レーザーもしくは、ＬＥＤである請求項７記載の画像形成装置。
【請求項９】
前記レーザーが、固体レーザーである請求項８記載の画像形成装置。
【請求項１０】
前記固体レーザーが、非線形光学素子を用いて倍波の発振を行うものである請求項９記載の画像形成装置。
【請求項１１】
前記固体レーザーが、４３０〜４５０ｎｍの範囲に発振波長を有する半導体レーザーである請求項９記載の画像形成装置。
【請求項１２】
前記半導体レーザーが、窒化ガリウム化合物を用いたものである請求項１１記載の画像形成装置。
【発明の詳細な説明】
【技術分野】
【０００１】
本発明は、特定の感光層を有する電子写真感光体、該電子写真感光体を有するプロセスカートリッジ及び画像形成装置に関する。
【背景技術】
【０００２】
近年、電子写真装置の出力画像の解像度をより一層高める為に、感光体の露光光源として、より波長の短い、例えば４００〜５０００ｎｍの波長域に発振波長を有する半導体レーザーを用いることが提案されている（特許文献１）。そして特許文献１では、従来の一般的な機能分離型の感光体の層構成、即ち支持体側から、電荷発生層及び電荷輸送層がこの順番に積層されている電子写真用感光体では、電荷輸送層に用いる電荷輸送物質が、電荷発生物質と同じ様に５００ｎｍ以下の波長に吸収を示す為に、露光光が光導電層の表面において吸収されてしまう為に感度が低下する、という技術課題を提示し、光導電層の光入射面を電荷発生物質を含有する層とした電子写真感光体を用いた電子写真装置により上記の技術課題が解決できることを開示している。しかしながら、係る構成は、電荷輸送層を表面層とした電子写真感光体と比較して耐久性に劣る傾向にある。
【特許文献１】特開平９−２４００５１号公報
【発明の開示】
【発明が解決しようとする課題】
【０００３】
電荷輸送層を表面層とした場合にも、短波長域の露光光に対して高い感度を示す電子写真感光体を得るためには、高い電荷輸送能を有すると共に、当該露光光の高い透過性を該電荷輸送層に担持させることのできるような電荷輸送物質の獲得が肝要である。そして本発明者らは、種々の検討を重ねた結果として、そのような電荷輸送物質を見出し、本発明をなすに至った。
【０００４】
そこで本発明の目的は、短波長の露光光に対して高い感度を示し、且つ高解像度の電子写真画像の形成に用いることのできる電子写真感光体を提供することにある。
【０００５】
また本発明の他の目的は、短波長の露光光に対して高い感度を示すと共に、高解像度の電子写真画像の形成に用いることができ，更には耐久性にも優れた電子写真阿感光体を提供することにある。
【０００６】
更に本発明の他の目的は、高解像度の電子写真画像を与える電子写真装置並びにそれに用いることのできるプロセスカートリッジを提供することにある。
【課題を解決するための手段】
【０００７】
本発明の一実施態様は、
［１］４３０〜４５０ｎｍの波長領域の単色光によって露光される、支持体上に電荷発生物質及び電荷輸送物質を含有する感光層を有する電子写真感光体において、該電荷輸送物質が、ＰＭ３パラメータを使った半経験的分子軌道計算を用いた構造最適化計算による分極率Ｐの計算値Ｐａｌｐｈａが、次式を満たすものであることを特徴とする電子写真感光体を提供する：
Ｐａｌｐｈａ  ＞  ５００（ａ．ｕ．）。
【０００８】
本発明に係る電子写真感光体の好ましい態様としては、下記［２］〜［５］の電子写真感光体が挙げられる。
［２］感光層が電荷輸送層と，電荷発生層の少なくとも２層からなる上記［１］の電子写真感光体。
［３］前記電荷輸送物質が、下記式（１）で示される繰り返し構造単位を有している上記［１］または［２］に記載の電子写真感光体：
【０００９】
【化１】
2005221636.tif 000002
【００１０】
（式（１）中、Ａｒ１１は、置換または無置換の１価の芳香環基、または、置換または無置換の１価の複素環基を示す。Ａｒ１２は、下記式（２）、下記式（２）’および下記式（２）’’からなる群より選択される式で示される構造を有する２価の基を示す：
【００１１】
【化２】
2005221636.tif 000003
【００１２】
【化３】
2005221636.tif 000004
【００１３】
【化４】
2005221636.tif 000005
【００１４】
（式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、単結合、水素原子、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃは、０または１を示し、ｃが０のときはＡｒ２１とＡｒ２２とが直接結合していることを示す；
式（２）’中、Ａｒ２１’およびＡｒ２２’は、それぞれ独立に、置換または無置換の２価の芳香環基、または、置換または無置換の２価の複素環基を示す。Ａ２１’は、水素、置換または無置換のアルキル基、置換または無置換のアリール基、置換または無置換のアルコキシ基、または、電子吸引基を有する１４族元素、あるいは、水素、置換または無置換のアルキル基、置換または無置換のアリール基、または、電子吸引基を有する１５族元素、あるいは、１６族元素を示す。ｃ’は１を示す；
式（２）’’中、Ａ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい））。
［４］前記電荷発生物質が、下記式（３）で示されるアゾ顔料である上記［１］〜［３］の何れかに記載の電子写真感光体：
【００１５】
【数１】
2005221636.tif 000006
（３）
【００１６】
（式（３）中、Ａｒは直接あるいは結合基を介して結合していてもよい、置換もしくは無置換の芳香族炭化水素環基または複素環基を表し、Ｃｐはフェノール性水酸基を有するカプラー残基を表す。ｎは１〜４の整数を表す、ｎは１〜３の整数を表す）。
［５］前記アゾ顔料が下記式（４）及び（５）の少なくとも一方で示されるものである上記［４］に記載の電子写真感光体：
【００１７】
【化５】
2005221636.tif 000007
（４）
【００１８】
【化６】
2005221636.tif 000008
（５）。
【００１９】
本発明の他の態様は、
［６］上記［１］〜［５］のいずれかに記載の電子写真感光体と、該電子写真感光体を帯電させる帯電手段、静電潜像の形成された電子写真感光体をトナーで現像する現像手段、及び転写行程後の感光体上に残余するトナーを回収するクリーニング手段からなる群より選ばれた少なくともひとつの手段と、を一体に支持し、電子写真装置本体に着脱自在であることを特徴とするプロセスカートリッジを提供する。
【００２０】
更に本発明の他の態様は、
［７］上記［１］〜［５］のいずれかに記載の電子写真感光体、該電子写真感光体を帯電させる帯電手段、帯電した電子写真感光体に対し４３０〜４５０ｎｍの波長領域の単色光にて露光を行い静電潜像を形成する露光手段、静電潜像の形成された電子写真感光体をトナーで現像する現像手段、及び転写材上のトナー像を転写する転写手段を有することを特徴とする画像形成装置を提供する。
【００２１】
本発明に係る画像形成装置の好ましい態様として、下記［８］〜［１２］の画像形成装置が挙げられる。
［８］前記露光光源が、レーザーもしくは、ＬＥＤである前記［７］に記載の画像形成装置。
［９］前記レーザーが、固体レーザーである上記［８］に記載の画像形成装置。
［１０］前記固体レーザーが、非線形光学素子を用いて倍波の発振を行うものである上記［９］に記載の画像形成装置。
［１１］前記固体レーザーが、４３０〜４５０ｎｍの範囲に発振波長を有する半導体レーザーである［９］記載の画像形成装置。
［１２］前記半導体レーザーが、窒化ガリウム化合物を用いたものである上記［１１］に記載の画像形成装置。
【発明の効果】
【００２２】
本発明によれば、感度特性と、画像特性と、の双方を高いレベルで両立した電子写真感光体を得ることができる。
【００２３】
また本発明によれば、高解像度の電子写真画像を出力することのできる電子写真装置並びにそれに用いることのできるプロセスカートリッジを得ることができる。
【発明を実施するための最良の形態】
【００２４】
本発明において、電子輸送物質の分極率（Ｐａｌｐｈａ）は半経験的分子軌道計算により求めた。
【００２５】
本発明において、『半経験的分子軌道計算』とは、『ＰＭ３パラメータを使った半経験的分子軌道計算を用いた構造最適化計算』を意味する。
【００２６】
分子軌道法では、シュレディンガー方程式で用いる波動関数を、原子軌道の線形結合で表される分子軌道からなるスレーター型行列式、あるいは、ガウス型行列式で近似し、その波動関数を構成する分子軌道を場の近似を用いて求めることにより全エネルギー、波動関数および波動関数の期待値として種々の物理量を計算できる。
【００２７】
場の近似により分子軌道を求める際、計算時間のかかる積分計算を種々の実験値を使ったパラメータを用い、近似することにより計算時間を短縮するのが半経験的分子軌道法である。
【００２８】
本発明における計算では、計算対象がとなる化合物の原子数が多いため、計算時間が短縮される半経験的分子軌道法を採用した。半経験的パラメータとしてＰＭ３パラメータセットを用い、半経験的分子軌道計算プログラムＭＯＰＡＣを用いて計算した。
【００２９】
このように、高分子量電子輸送物質の最高被占有軌道のエネルギーレベル（Ｐａｌｐｈａ）は、半経験的分子軌道計算プログラムを用いて求められる。
【００３０】
本発明における電子写真感光体の構成として、例えば図１に示した様に、支持体側から、電荷発生層及び電荷輸送層の順に積層され、該電荷輸送層が表面層である構成は、耐久性の点から好ましい。
【００３１】
支持体２１としては、鉄，銅，金，銀，アルミニウム，亜鉛，鉛，錫，チタン，ニッケル等の金属や合金、あるいはこれら金属類の酸化物，カーボン，導電性ポリマー成型品等が使用可能である。また、紙，プラスチック，セラミック等の非導電材料に導電性塗料、蒸着等の導電処理を施して用いられる場合もある。形状は、円筒状，円柱状などのドラム形状やシート状，ベルト状のものとがある。支持体２１と感光層の間に更に導電層２２を設けたり、感光層と支持体または導電層２１との密着性や電気特性を改善する目的で中間層２３を設けることもできる。中間層２３は、カゼイン，ポリビニルアルコール，ニトリセルロース，ポリビニルブチラール，ポリエステル，ポリウレタン，ゼラチン，ポリアミド（ナイロン６，ナイロン６６，ナイロン６１０，共重合ナイロン，アルコキシメチル化ナイロン）酸化アルミニウムなどによって形成できる。中間層２３の膜厚は、０．１〜１０μｍ、好ましくは０．３〜３μｍが適当である。
【００３２】
電荷発生層２４に用いる電荷発生材料としては、フタロシアニン顔料，多環キノン顔料，トリスアゾ顔料，ジスアゾ顔料，アゾ顔料，ペリレン顔料，インジゴ顔料，キナクリドン顔料，アズレニウム塩染料，スクワリウム染料，シアニン染料，ピリリウム染料，チオピリリウム染料，キサンテン染料，トリフェニルメタン染料，スチリル染料，セレン，セレン−テルル合金，アモルファスシリコン，硫化カドミウム等が挙げられ、露光光波長に吸収をもつ材料が使用でき、これらの内、下記式（３）示されるアゾ顔料が好適に使用することができ、さらに下記式（４）あるいは（５）で示されるアゾ顔料がより好適に使用できる：
【００３３】
【数２】
2005221636.tif 000009
（３）
【００３４】
（式（３）中、Ａｒは直接あるいは結合基を介して結合していてもよい、置換もしくは無置換の芳香族炭化水素環基または複素環基を表し、Ｃｐはフェノール性水酸基を有するカプラー残基を表す。ｎは１〜４の整数を表す、ｎは１〜３の整数を表す）。
【００３５】
【化７】
2005221636.tif 000010
（４）
【００３６】
【化８】
2005221636.tif 000011
（５）
【００３７】
電荷発生層２４は、前記電荷発生材料を適当な溶剤中でバインダー樹脂と共に分散した液を支持体上に公知の方法によって塗布し乾燥することによって形成される。その膜厚は、５μｍ以下であることが好ましく、特には０．１〜１μｍであることが好ましい。
【００３８】
用いられるバインダー樹脂としては、広範な絶縁性樹脂あるいは有機光導電性ポリマーから選択されるが、ポリビニルブチラール、ポリビニルベンザール、ポリアリレート、ポリカーボネート、ポリエステル、フェノキシ樹脂、セルロース系樹脂、アクリル樹脂及びポリウレタンなどが好ましく、これらの樹脂は置換基を有してもよく、置換基としてはハロゲン原子、アルキル基、アルコキシ基、ニトロ基、シアノ基及びトリフルオロメチル基などが好ましい。また、バインダー樹脂の使用量は、電荷発生層全重量に対し、好ましくは８０重量％以下、より好ましくは４０重量％以下である。
【００３９】
また、使用する溶剤はバインダー樹脂を溶解し、後述の電荷輸送層や下引き層を溶解しないものから選択することが好ましい。具体的には、テトラヒドロフラン及び１，４−ジオキサンなどのエーテル類、シクロヘキサノン及びメチルエチルケトンなどのケトン類、Ｎ，Ｎ−ジメチルホルムアミドなどのアミン類、酢酸メチル及び酢酸エチルなどのエステル類、トルエン、キシレン及びクロロベンゼンなどの芳香族類、メタノール、エタノール及び２−プロパノールなどのアルコール類、クロロホルム、塩化メチレン、ジクロロエチレン、四塩化炭素及びトリクロロエチレンなどの脂肪族ハロゲン化炭化水素類などが挙げられる。
【００４０】
電荷輸送層２５に用いる電荷輸送物質としては、ＰＭ３パラメータを使った半経験的分子軌道計算において、分極率Ｐの計算値Ｐａｌｐｈａが、
αｃａｌ＞５００（ａ．ｕ．）
を満たし、露光光波長に対して吸収の少ない材料が使用される。具体的にはピレン化合物，Ｎ−アルキルカルバゾール化合物，ヒドラゾン化合物，Ｎ，Ｎ−ジアルキルアニリン化合物，ジフェニルアミン化合物，トリフェニルアミン化合物，トリフェニルメタン化合物，ピラゾリン化合物，スチリル化合物，スチルベン化合物，ポリニトロ化合物，ポリシアノ化合物などが挙げられるが、下記式（１）で示される繰り返し構造単位を有する高分子量電荷輸送物質が好適に使用される。
【００４１】
【化９】
2005221636.tif 000012
【００４２】
上記式（１）中、Ａｒ１１は、置換または無置換の１価の芳香環基、または、置換または無置換の１価の複素環基を示す。Ａｒ１２は、下記式（２）、下記式（２）’および下記式（２）’’で示される構造を有する２価の基の群より選択される何れかを示す：
【００４３】
【化１０】
2005221636.tif 000013
【００４４】
【化１１】
2005221636.tif 000014
【００４５】
【化１２】
2005221636.tif 000015
【００４６】
上記式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、水素原子、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃは、０または１を示し、ｃが０のときはＡｒ２１とＡｒ２２とが直接結合していることを示す。
【００４７】
また、１４族元素並びに１５族元素が有する電子吸引基の例は、ハロゲン基（例えばフルオロ基、クロロ基、ブロモ基等）、三フッ化メチル基、ニトロ基、ホルミル基、カルボキシル基、シアノ基等を含む。
【００４８】
式（２）’中、Ａｒ２１’およびＡｒ２２’は、それぞれ独立に、置換または無置換の２価の芳香環基、または、置換または無置換の２価の複素環基を示す。Ａ２１’は、水素原子、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃ’は、１を示す。また、１４族元素、並びに１５族元素が有している電子吸引基の例は、ハロゲン基（例えばフルオロ基、クロロ基、ブロモ基等）、三フッ化メチル基、ニトロ基、ホルミル基、カルボキシル基、シアノ基等を含む。
【００４９】
式（２）’’中、Ａ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい））。
【００５０】
以下に上記式（１）で示される構造単位を有する電荷輸送物質の具体例を挙げる。なお、下記の具体例において、ｎ及びｍは、各々１以上の整数である。
【００５１】
【化１３】
2005221636.tif 000016
【００５２】
【化１４】
2005221636.tif 000017
【００５３】
【化１５】
2005221636.tif 000018
【００５４】
【化１６】
2005221636.tif 000019
【００５５】
【化１７】
2005221636.tif 000020
【００５６】
【化１８】
2005221636.tif 000021
【００５７】
【化１９】
2005221636.tif 000022
【００５８】
【化２０】
2005221636.tif 000023
【００５９】
【化２１】
2005221636.tif 000024
【００６０】
【化２２】
2005221636.tif 000025
【００６１】
【化２３】
2005221636.tif 000026
【００６２】
【化２４】
2005221636.tif 000027
【００６３】
【化２５】
2005221636.tif 000028
【００６４】
【化２６】
2005221636.tif 000029
【００６５】
【化２７】
2005221636.tif 000030
【００６６】
【化２８】
2005221636.tif 000031
【００６７】
【化２９】
2005221636.tif 000032
【００６８】
【化３０】
2005221636.tif 000033
【００６９】
【化３１】
2005221636.tif 000034
【００７０】
【化３２】
2005221636.tif 000035
【００７１】
【化３３】
2005221636.tif 000036
【００７２】
【化３４】
2005221636.tif 000037
【００７３】
【化３５】
2005221636.tif 000038
【００７４】
【化３６】
2005221636.tif 000039
【００７５】
【化３７】
2005221636.tif 000040
【００７６】
【化３８】
2005221636.tif 000041
【００７７】
【化３９】
2005221636.tif 000042
【００７８】
これら電荷輸送物質は、バインダー樹脂中に溶解、分散、若しくは溶解及び分散させた塗料として電荷輸送層の調製に用いられるのが一般的である。ここで、バインダー樹脂の例としては、ポリカーボネート，ポリエステル，ポリウレタン，ポリサルホン，ポリアミド，ポリアリレート，ポリアクリルアミド，ポリビニルブチラール，フェノキシ樹脂，アクリル樹脂，アクリロニトリル樹脂，メタクリル樹脂，フェノール樹脂，エポキシ樹脂，アルキド樹脂等が挙げられる。
【００７９】
前記各層には前記化合物以外にも機械的特性の改良や耐久性向上のために添加剤を用いることができる。このような添加剤としては，酸化防止剤，紫外線吸収剤，安定化剤，架橋剤，潤滑剤，導電性制御剤等が用いられる。
【００８０】
本発明において使用できる潤滑材としては、フッ素原子含有樹脂粒子、シリコン粒子、シリコーン粒子が挙げられるが、フッ素原子含有樹脂粒子がより好ましい。フッ素原子含有樹脂粒子としては、四フッ化エチレン樹脂、三フッ化塩化エチレン樹脂、六フッ化エチレンプロピレン樹脂、フッ化ビニル樹脂、フッ化ビニリデン樹脂、二フッ化二塩化エチレン樹脂およびこれらの共重合体のなかから１種あるいは２種以上を適宜選択するのが好ましいが、特に、四フッ化エチレン樹脂、フッ化ビニリデン樹脂が好ましい。
【００８１】
また必要に応じては表面に図２のように保護層２６を設ける場合も本発明が適用できる。
【００８２】
図３は本発明の一実施形態に係る画像形成装置の概略断面図である。図３において、１Ｂｋ、１Ｍ、１Ｃ及び１Ｙは各々黒色、マゼンタ、シアン及びイエローのトナー像を感光体上に形成するための現像ユニット、２は一次帯電器、３は露光系、４はクリーナ、５は転写ドラム、６は定着装置、７は本発明に係る感光体、８は原稿台を示している。そして、本発明に係る電子写真装置において、感光体７への静電潜像の書き込みに用いられる露光系３に使用される露光光源としては、中心波長が４３０ｎｍ〜４５０ｎｍの単色光源を有していれば良いが、単色光を効率良く得られるという点において、レーザーもしくはＬＥＤであることが好ましい。露光光源にレーザーを用いる場合には、装置を小型化できるという点において、固体レーザーを用いることが好ましい。該固体レーザーとしては、非線形光学素子を用いて、近赤外光の倍波の発振をおこなうもの、あるいは、４３０ｎｍ〜４５０ｎｍの範囲に発振波長を有する量子井戸型構造の半導体レーザが用いられ、該半導体レーザーとしては、窒化ガリウム化合物を用いたレーザーが好適に使用できる。
【実施例】
【００８３】
以下、実施例を挙げて本発明を更に詳細に説明する。なお実施例中の「部」は重量部を示す。
【００８４】
（実施例１−１〜１−７及び比較例１）
アルミニウム支持体上にメトキシメチル化ナイロン（重量平均分子量３２０００）５ｇとアルコール可溶性共重合ナイロン（重量平均分子量２９０００）１０ｇをメタノール９５ｇに溶解した液をマイヤーバーで塗布し、乾燥することによって、膜厚が１μｍの下引き層を形成した。
【００８５】
次に、下記構造式
【００８６】
【化４０】
2005221636.tif 000043
【００８７】
で示される電荷発生材料５ｇをシクロヘキサノン９５ｇにブチラール樹脂（ブチラール化度６３モル％、重量平均分子量３５０００）２ｇを溶かした溶液に加え、サンドミルを用いて２０時間分散した。この分散液を下引き層上にマイヤーバーで塗布し、乾燥することによって、膜厚が０．２μｍの電荷発生層を形成した。
【００８８】
次いで、表１に記載した電荷輸送物質５ｇとポリカーボネートＺ樹脂（数平均分子量２００００）５ｇをモノクロロベンゼン４０ｇに溶解した溶液を電荷発生層上にマイヤーバーで塗布し、乾燥することによって、膜厚が２５μｍの電荷輸送層を形成した。
【００８９】
このようにして作成した電子写真感光体を、静電複写紙試験装置（川口電機製：ＥＰＡ−８１００）を用いて、以下のように評価した。
【００９０】
（感度）
電子写真感光体の表面電位を−７００Ｖになるようにコロナ帯電器で帯電し、次いでモノクロメータで分離した４４０ｎｍの単色光で露光し、表面電位が−３５０Ｖまで減衰するのに必要な光量を測定し、感度（Ｅ１／２）を求めた。
【００９１】
（分極率）
電荷輸送物質の分極率は上述のとうり、ＰＭ３パラメータを用いた半経験的分子軌道計算を用いた構造最適化計算を行い算出した。
【００９２】
比較のために、露光波長を４００ｎｍに変えた系でも評価を行っている。この際用いた電子感光体は、電荷発生材料をα型のチタニルフタロシアニンに変え、電荷輸送物質を下記構造式のもの
【００９３】
【化４１】
2005221636.tif 000044
（比―１）
に変えた以外は、実施例１と同様にして作成した。
【００９４】
これらの評価結果を表１に示す。
【００９５】
【表１】
2005221636.tif 000045
【００９６】
上記結果より、実施例は比較例に対し、感度が非常に優れていることが判る。即ち、本発明に係る電子写真感光体は、表面層としての電荷輸送層を有しているにも関らず短波長の露光光に対して極めて高い感度を示すことが分る。
【００９７】
（実施例２−１〜２−９及び比較例２）
表２に記載した電荷輸送物質をもちいた以外は、実施例１と同様に電子写真感光体を作成した。このようにして作成した電子写真感光体の表面に皮脂を付着させて７２時間放置し、顕微鏡観察（１００倍）によりソルベントクラックの有無を観察した。観察点を１０点の観察を行い、すべての観察点にクラックが無かったものを「○」、観察点で発生のあったものを「×」とした。
【００９８】
比較のために、電荷輸送材として下記構造のもの
【００９９】
【化４２】
2005221636.tif 000046
（比―２）
に変えた以外は、実施例２と同様に電子写真感光体を作成し、上記評価を行った。
【０１００】
これらの評価結果を表２に示す。
【０１０１】
【表２】
2005221636.tif 000047
【０１０２】
上記結果より、実施例は比較例に対し、耐溶剤性に優れていることが判る。このことは、本発明に係る電荷輸送材料含む電荷輸送層を表面層として具備している電子写真感光体が耐久性に優れていることを示している。
【０１０３】
（実施例３−１〜３−７及び比較例３）
外径１８０ｍｍのアルミニウムシリンダー上に、１０％の酸化アンチモンを含有する酸化錫で被覆した導電性酸化チタン粉末５０部、フェノール樹脂２５部、メチルセロソルブ３０部、メタノール３０部およびシリコーンオイル（ポリメチルシロキサンポリオキシアルキレン共重合体、重量平均分子量３０００）０．００２部を１φｍｍガラスビーズを用いたサンドミル装置で２時間分散して調整した導電層用塗料を浸漬塗布し、１４０℃で３０分間乾燥して膜厚２０μｍの導電層を形成した。
【０１０４】
次にアルコール可溶性共重合ナイロン（商品名  アミランＣＭ−８０００、東レ（株）製）５部をメタノール９５部に溶解した溶液を浸せきコーテイング法により塗工した。８０℃で１０分間乾燥して、膜厚が１．０μｍの下引き層を形成した。
【０１０５】
次に、電荷発生層として下記のビスアゾ顔料５部をシクロヘキサノン９５部にポリビニルベンザール（ベンザール化度７５％以上）２部を溶解した液に加え、サンドミルで２０時間分散した。この溶液を、前記下引き層上に塗布し、１０５℃、１０分熱風乾燥して、０．３μｍの電荷発生層を形成した。
【０１０６】
【化４３】
2005221636.tif 000048
【０１０７】
次いで、表３に記載した電荷輸送物質５ｇとポリカーボネートＺ樹脂（数平均分子量２００００）５ｇをモノクロロベンゼン４０ｇに溶解した溶液を電荷発生層上にマイヤーバーで塗布し、乾燥することによって、膜厚が１５μｍの電荷輸送層を形成した。
【０１０８】
このように作成した電子写真感光体を、露光手段を発振波長が４４０ｎｍのレーザーに変更し、スポット系を小径化できるように光学系を変更したＣＬＣ１１００（キヤノン（株）社製）の改造機を用いて、感光体上における４００ｄｐｉの１ドットの再現性を評価した。
【０１０９】
比較のために、電荷輸送材として下記構造のもの
【０１１０】
【化４４】
2005221636.tif 000049
（比―３）
に変えた以外は、実施例３と同様に電子写真感光体を作成し、上記評価を行った。
【０１１１】
これらの結果を表３にしめす。
【０１１２】
【表３】
2005221636.tif 000050
【０１１３】
これらの結果から、本発明の電子写真装置は、ドットの再現性に優れ、高解像度の出力画像が得られることがわかる。
【図面の簡単な説明】
【０１１４】
【図１】本発明の実施例の感光体の層構成図
【図２】本発明の他の実施態様に係る感光体の層構成図
【図３】本発明の一実施態様に係る画像形成装置の概略図
【符号の説明】
【０１１５】
１  現像ユニット
２  一次帯電器
３  露光系
４  クリーナー
５  転写ドラム
６  定着装置
７  感光体
８  原稿台
２１  支持体
２２  導電層
２３  中間層
２４  電荷発生層
２５  電荷輸送層
２６  保護層
【図１】
2005221636.tif 000058
【図２】
2005221636.tif 000059
【図３】
2005221636.tif 000060